(57)【要約】    【課題】  本発明は、ＭＣ系炭化物の形状を粒状にするともに、ＭＣ系炭化物を微細均一に分散させることにより、耐摩耗性および耐肌荒れ性に優れた圧延用ロールの外層材およびそれを用いた圧延用ロールを提供する。    【解決手段】  本発明の圧延用ロールの外層材は、化学成分が質量％で、Ｃ：１．０〜３．０％、Ｓｉ：０．３〜３．０％、Ｍｎ：０．３〜１．５％、Ｎｉ：０．１〜２．０％、Ｃｒ：３．０〜７．０％、Ｍｏ：０．１〜８．０％、Ｖ：３．０〜１２．０％、Ｃｅ：０．００５〜０．１％を含有し、残部Ｆｅおよび不純物元素からなり、その金属組織に粒状のＭＣ系炭化物を５〜１５面積％有することを特徴とする。【選択図】      なし【特許請求の範囲】
【請求項１】
化学成分が質量％で、Ｃ：１．０〜３．０％、Ｓｉ：０．３〜３．０％、Ｍｎ：０．３〜１．５％、Ｎｉ：０．１〜２．０％、Ｃｒ：３．０〜７．０％、Ｍｏ：０．１〜８．０％、Ｖ：３．０〜１２．０％、Ｃｅ：０．００５〜０．１％を含有し、残部Ｆｅおよび不純物元素からなり、その金属組織に粒状のＭＣ系炭化物を５〜１５面積％有することを特徴とする圧延用ロールの外層材。
【請求項２】
さらに、質量％で、Ｗ：０．１〜１０．０％、Ｎｂ：０．１〜５．０％、Ｃｏ：０．１〜１０．０％、Ｔｉ：０．０１〜２．０％、Ｂ：０．００２〜０．２％の１種または２種以上を含有することを特徴とする請求項１に記載の圧延用ロールの外層材。
【請求項３】
請求項１または２に記載の圧延用ロールの外層材で形成したことを特徴とする圧延用ロール。
【請求項４】
熱間薄板圧延機の仕上列のワークロールに用いることを特徴とする請求項３に記載の圧延用ロール。
【発明の詳細な説明】
【技術分野】
【０００１】
本発明は、耐摩耗性および耐肌荒れ性に優れた圧延用ロールの外層材に関する。特に熱間薄板圧延機の仕上列に用いるワークロールの外層材として好適なものである。
【背景技術】
【０００２】
圧延用ロールの外層材として、Ｃｒ、Ｍｏ、Ｗ、Ｖなどの合金元素を各数％含有させたハイス系材が用いられている。ハイス系材は、Ｖ系炭化物であるＭＣ（Ｍはメタルをさす）、Ｍｏ及びＷ系炭化物であるＭ6ＣやＭ2Ｃなどの高硬度の炭化物を晶出あるいは析出させて、Ｆｅの基地と炭化物の総和としての硬さを高め、Ｍｏ、Ｗにより高温での基地硬さの低下を抑えた材料である。
【０００３】
ハイス系材では硬質炭化物が不均一に晶析出すると、ロールの摩耗形態が不均一となり、耐摩耗性および耐肌荒れ性に劣るようになる。そこで、最も硬質なＭＣ系炭化物を微細均一かつ球状に晶出させることが望ましい。この種の公知例として、たとえば特許文献１には、化学成分が質量％で、Ｃ：１〜３％、Ｓｉ：０．２〜２％、Ｍｎ：０．２〜２％、Ｍｎ：０．２〜１０％、Ｍｏ：０．２〜１０％、Ｃｒ：２〜１０％、Ｖ：２〜１０％、およびＭｇまたはＣａの１種または２種を０．００５〜０．１％含有し、残部Ｆｅおよび不可避的不純物からなる圧延用複合ロールの外層材が開示されている。さらに、前記の化学成分に、Ｗ：０．２〜１０％、Ｎｉ：０．１〜２％、Ｎｂ：０．２〜６％、Ｃｏ：０．２〜８％、Ｔｉ：０．０１〜２％の１種または２種以上を添加することが記載されている。
【０００４】
【特許文献１】特開２００１−２４７９２８号公報
【発明の開示】
【発明が解決しようとする課題】
【０００５】
本発明は、ＭＣ系炭化物の形状を粒状にするともに、ＭＣ系炭化物を微細均一に分散させることにより、耐摩耗性および耐肌荒れ性に優れた圧延用ロールの外層材およびそれを用いた圧延用ロールを提供することを目的とする。
【課題を解決するための手段】
【０００６】
本発明の圧延用ロールの外層材は、化学成分が質量％で、Ｃ：１．０〜３．０％、Ｓｉ：０．３〜３．０％、Ｍｎ：０．３〜１．５％、Ｎｉ：０．１〜２．０％、Ｃｒ：３．０〜７．０％、Ｍｏ：０．１〜８．０％、Ｖ：３．０〜１２．０％、Ｃｅ：０．００５〜０．１％を含有し、残部Ｆｅおよび不可避的不純物からなり、その金属組織に粒状のＭＣ系炭化物を５〜１５面積％有することを特徴とする。
【０００７】
また、前記の化学成分に加えて、質量％で、Ｗ：０．１〜１０．０％、Ｎｂ：０．１〜５．０％、Ｃｏ：０．１〜１０．０％、Ｔｉ：０．０１〜２．０％、Ｂ：０．００２〜０．２％の１種または２種以上を含有することを特徴とする。
【０００８】
さらに、前記本発明の外層材で形成した圧延用ロールを特徴とする。また圧延用ロールを熱間薄板圧延機の仕上列のワークロールに用いることを特徴とする。
【発明の効果】
【０００９】
本発明における各化学成分の含有範囲（質量％）の限定理由について説明する。
Ｃ：１．０〜３．０％
Ｃは、耐摩耗性を付与すべきＭＣ、Ｍ4Ｃ3、Ｍ2Ｃ、Ｍ6Ｃ系など硬質炭化物を形成するための必須元素である。その量が１．０％未満では、生成する炭化物の量が少ないため、十分な耐摩耗性を付与することができない。また、初晶温度を上昇させて鋳造性を阻害するため不都合である。一方、３．０％を超えるとＶとのバランスがくずれ、ＶＣが均一に分布した組織形態がくずれ、耐肌荒れ性および強靭性の点で劣るようになる。
【００１０】
Ｓｉ：０．３〜３．０％
Ｓｉは、脱酸剤として必要な元素であり、０．３％以上含有させる必要がある。またＭ6Ｃ系炭化物中にＷ、Ｍｏなどの元素を置換して含有されるため、Ｗ、Ｍｏなどの高価な元素の節減を図るのに有効である。その量が０．３％未満の場合、脱酸効果が乏しく鋳造欠陥を生じやすい。一方、３．０％を超えると靭性を劣化させるので不都合である。
【００１１】
Ｍｎ：０．３〜１．５％
Ｍｎは、脱酸剤として作用するとともに、不純物であるＳをＭｎＳとして固定するのに有効であり、０．３％以上含有させる必要がある。その量が０．３％未満の場合、脱酸効果が乏しい。一方、１．５％を超えると残留オーステナイトが生じやすくなり、硬さを安定に維持できない。
【００１２】
Ｎｉ：０．１〜２．０％
Ｎｉは、焼入れ性を向上させるために有効であり、０．１％以上含有させる必要がある。２．０％を超えると残留オーステナイトの量が過剰となり、硬度の向上が期待できない。
【００１３】
Ｃｒ：３．０〜７．０％
Ｃｒは、焼入れ性の向上および炭化物生成のために必要な元素であり、３．０％以上含有させる。しかし、７．０％を超えるとＣｒ系炭化物が過多となるため不都合である。Ｃｒ系炭化物例えばＭ23Ｃ6は、ＭＣ、Ｍ4Ｃ3、Ｍ6Ｃ、Ｍ2Ｃと比べて硬度が低く、耐摩耗性を劣化させるので好ましくない。
【００１４】
Ｍｏ：０．１〜８．０％
Ｍｏは、Ｍ6Ｃ、Ｍ2Ｃなどの晶出炭化物の形成の作用があるとともに、基地中に固溶して焼入れ性の向上および焼戻し硬さの向上をもたらすために、０．１％以上含有させる。しかし、Ｍｏ量が増加すると、本発明ロール材中の最も硬い炭化物であるＭＣの量を減少させるため好ましくないので８．０％を上限とする。
【００１５】
Ｖ：３．０〜１２．０％
Ｖは、耐摩耗性の向上に最も寄与するＭＣ系炭化物を形成する元素であり、少なくとも３．０％以上含有させる必要がある。一方、１２．０％を超えると上記Ｃの範囲とのバランスでＭＣ系炭化物が均一に分布しにくくなる。
【００１６】
Ｃｅ：０．００５〜０．１％
Ｃｅは、本発明のロール外層材において最も特徴とする元素である。ＣｅはＭＣ系炭化物の形状を微細な粒状にするとともに、金属組織中に均一に晶出させる。この効果を得るには、少なくとも０．００５％以上必要である。一方、０．１％を超えると介在物が増えて鋳造欠陥の原因となるおそれがある。ロールの鋳造に際しては、添加原料として、ミッシュメタルが使用される。ミッシュメタルは、ＣｅとＬａが約６０〜８０％を含有し、残部にはＮｄ、Ｐｒ、Ｐｍ、Ｓｍなどが含まれる。
【００１７】
本発明の外層材の基本化学成分は上記のとおりであるが、ロールの用途、使用特性などにより以下の種々の化学成分を選択的に添加することができる。
【００１８】
Ｗ：０．１〜１０．０％
ＷはＭｏと同様、Ｃと結合して硬質のＭ6Ｃ、Ｍ2Ｃ系炭化物を生成し、かつ基地組織中に固溶して基地組織を強化するので耐摩耗性の向上に有効であり、０．１％以上含有で効果がある。一方、１０．０％を超えると、Ｍ6Ｃ系炭化物が増加して耐肌荒れ性が劣化するので好ましくない。
【００１９】
Ｎｂ：０．１〜５．０％
Ｎｂは、Ｖと同様にＣと結合してＭＣ系炭化物を生成する。ロールの外層材を遠心力鋳造法で形成させる場合、ＮｂはＭＣ系炭化物の偏析を少なからず軽減させる効果を有する。遠心力鋳造する際のＶの添加量に応じて、Ｎｂの添加の要否を選択すればよい。
【００２０】
Ｃｏ：０．１〜１０．０％
Ｃｏは、基地組織の強化に有効な元素であり、０．１％以上含有で効果がある。一方、１０．０％を超えると靭性を低下させる。
【００２１】
Ｔｉ：０．０１〜２．０％
Ｔｉは、炭化物を微細化する効果があり、０．０１％未満では効果を期待できず、２．０％を超えてはその効果が飽和する。
【００２２】
Ｂ：０．００２〜０．２％
Ｂは、炭化物を微細化する効果があり、０．００２％未満ではその効果が十分に発揮されず、０．２％を超えてはその効果が飽和する。
【００２３】
上記元素以外は、不純物を除いて残部は実質的にＦｅである。不純物として主な元素はＰおよびＳである。靭性の低下を防止するため、Ｐの含有量は０．１％以下、Ｓの含有量は０．０８％以下が好ましい。
【００２４】
本発明のロールの外層材は、Ｃｅを含有させることにより、ＭＣ系炭化物の形状を微細な粒状にするとともに、金属組織中に均一に分散できる。ＭＣ系炭化物の面積％が５％未満では耐摩耗性が十分でない。１５％を超えると粒状化が難しくなり耐肌荒れ性に劣るようになる。
【００２５】
本発明のロールの外層材は、遠心力鋳造法あるいは連続肉盛鋳造法により形成することができる。本発明の効果をより一層発揮させるには遠心力鋳造法の方が好ましい。
【発明を実施するための最良の形態】
【００２６】
表１に示す圧延用ロール材の化学成分（質量％）にて、Ｎｏ．１〜４の本発明実施例の各供試材と、Ｎｏ．２１〜２２の比較例の各供試材を、１５００〜１５５０℃まで加熱、溶解し、直径９０ｍｍ、高さ９０ｍｍの円柱状の鋳型に鋳込んだ。冷却後、インゴットを取りだし、１０００〜１２００℃で、焼入れを行い、５００〜６００℃で３回焼戻しを行った。
【００２７】
【表１】
2005171285.tif 000002
【００２８】
これらの供試材から試験片を採取し、図１に示す圧延摩耗試験機で、摩耗試験を行った。図１は圧延摩耗試験機の概略図を示す。図１において、圧延摩耗試験機は、圧延機１と、圧延材Ｓを余熱する加熱炉４と、圧延材Ｓを冷却する冷却水槽５と、圧延材Ｓの巻取り機６とテンションコントローラ７とから構成される。圧延機１には試験用ロール２、３が組み込まれる。試験用ロールは前記の供試材から作製し、外径６０ｍｍ、内径４０ｍｍ、幅４０ｍｍの小型スリーブロールを用いた。圧延摩耗試験機に試験用ロールを組み込み、試験条件が、圧延材料：ＳＵＳ３０４、圧下率：２５％、圧延速度：１５０ｍ／ｍｉｎ、圧延温度：９００℃、圧延距離：３００ｍ／回、ロール冷却：水冷、ロール数：４重式にて試験を行った。圧延後、試験用ロールの表面に生じた摩耗の深さを触針式表面粗さ計により測定した。
【００２９】
表２に試験結果を示す。表２から、本発明のロール外層材は、摩耗量および肌粗さが、比較例のロール材に比べ良好な結果が得られた。すなわち、本発明のロール外層材は、Ｃｅを含有させることにより、ＭＣ系炭化物の形状を微細な粒状にするとともに、金属組織中に均一に分散させたので、耐摩耗性および耐肌荒れ性が良好であることがわかった。
【００３０】
【表２】
2005171285.tif 000003
【産業上の利用可能性】
【００３１】
以上述べたように、本発明の圧延用ロールの外層材はＭＣ系炭化物を微細均一に分散させ、形状を粒状にすることで従来よりも耐摩耗性および耐肌荒れ性を向上させることができる。本発明の外層材を用いた圧延用ロールは熱間圧延用ワークロール全般で、特に熱間薄板圧延機の仕上列において優れた性能を発揮し、圧延工場における生産性の向上に寄与する。
【図面の簡単な説明】
【００３２】
【図１】実施の形態で用いた圧延摩耗試験機の概略図である。
【符号の説明】
【００３３】
１  圧延摩耗試験機、  ２  試験用ロール、  ３  試験用ロール、  ４  加熱炉、
５  冷却水槽、  ６  巻取り機、  ７  テンションコントローラ、  Ｓ  圧延材
【図１】
2005171285.tif 000004